하지만, 이 기술의 경우 소형 주물 제조에는 적용 가능할 수도 있겠으나, 판재를 제조하기 위한 대형 주괴 생산 공정에서 Ba의 투입은 효율성이 매우 떨어져 이 또한 해결책이라 하기 어렵다.
다음 텍스트에서 제공된 문맥을 정확히 이해하고, 마지막 문장을 자연스럽고 문맥에 맞게 완성하세요. 문장은 이전 내용과 논리적으로 연결되어야 합니다.
#텍스트: 일명, 듀플렉스 스테인리스 강(duplex stainless)이라 불리우는 이상(phase) 스테인리스 강은 우수한 강도를 제공하는 오스테나이트상과 우수한 내식성을 제공하는 페라이트상이 미세하게 결합되어 존재하는 강이다.이러한 듀플렉스 스테인리스 강은 통상의 오스테나이트계 스테인리스 강에 비해 항복강도가 약 2배 이상 높을 뿐만 아니라, 염소 분위기에서의 공식, 틈새부식 및 응력분식 균열 저항성이 매우 우수하여, 해수와 연관된 산업설비의 소재로 그 사용량이 꾸준히 증가하고 있는 추세이다.듀플렉스 스테인리스 강의 내식성은 공식저항 당량지수(PREN = Cr(wt%) + 3.3×(Mo(wt%) + (0.5×W(wt%)) + 16×N(wt%))의 값으로 대변할 수 있다.일반적으로 주물, 무계목 강관, 용접강관 및 압연판재 형태로 상업적으로 제조되는 듀플렉스 강 중 PREN 값이 40 이하인 UNS32205 및 UNS31803 강은 일반 듀플렉스(standard duplex) 강이며, PREN 값이 40~43으로 내식성이 매우 우수한 UNS32750, UNS32760, UNS39274 및 UNS32550 강은 슈퍼 듀플렉스(super duplex) 강이며, 그리고 PREN 값이 43 이상으로 초내식 스테인리스 강인 UNS33207 및 UNS32707 등은 하이퍼 듀플렉스(hyper duplex) 스테인리스 강으로 구분되어 지고 있다.상술한 바와 같이, PREN 값이 높을수록 강의 내식성을 향상시킬 수 있으며, 이를 위해서는 강 내 페라이트 형성 원소인 Cr, Mo, W 등의 함량을 증가시켜야 한다. 하지만, 이들 원소는 강의 기계적 성질 및 내식성을 저하시키는 시그마(σ)상 및 카이(χ)상을 형성하는 주된 원소로서, 상기 원소들의 강 중 함량이 증가하면 페라이트상/오스테나이트상 계면에서 페라이트상 쪽으로 석출되는 석출상 들의 석출속도가 매우 빨라지기 때문에, 이들 석출상들의 생성에 의한 취화 현상이 문제가 될 소지가 더욱 커지게 된다.따라서, 제강-주조-압연-소둔공정을 거치는 판재 생산 공정에 의해 제조되는 듀플렉스 강재는 석출물 석출 노즈(nose) 온도 구간인 800~1000℃ 영역을 여러 번 통과하게 되므로, 시그마상 등 강의 취화를 일으키는 석출상 들의 석출 제어가 가장 핵심적인 인자라 할 수 있다.특히, 주조 공정에서는 주괴의 크기가 커질수록 중심부까지 응고되는 시간이 길어져 표층부 온도를 석출물 석출 노즈 온도보다 높게 관리하는 것이 불가능하기 때문에, 주괴 표층부에 석출되는 석출상의 완전 제어는 불가능하다.한편, 페라이트 스테인리스 강에서 Al, Nb, Zr 및 Sn 등을 첨가하여 시그마상의 석출 자체를 억제할 수 있다는 많은 연구결과들이 있으나, 이러한 기술들은 오스테나이트상 및 페라이트상이 다량 공존하는 듀플렉스 스테인리스 강에 적용하기에는 적합하지 않다.특허문헌 1은 통상적인 듀플렉스 스테인리스 강에서 몰리브덴(Mo)의 일부를 텅스텐(W)으로 치환하면, 내식성 향상 및 시그마상 성장 속도를 늦추는 효과가 있을 있으나, 석출물 석출 속도 자체를 늦춤에는 큰 효과가 없다.특허문헌 2에 의하면, PREN 40~67 수준의 고합금 듀플렉스 스테인리스 강에서 주 합금원소(Fe, Cr ,Mo, W, Ni, Mn, Si 등) 들에 비해 원자반경이 월등히 큰 Ba을 첨가하여 취성이 강한 석출상 형성원소들의 확산을 저지하여 석출속도를 저하시킬 수 있다고 개시하고 있다.